金属基材と、その金属基材の表面に連続し、主として金属基材中の金属成分とアルミニウム及びジルコニウムのうちから選ばれる1種以上の成分との金属間化合物からなる中間層と、その中間層の上に連続し、実質的にアルミナ及びジルコニアのうちから選ばれる1種以上の酸化物からなる緻密な表面層とを備え、前記中間層と表面層との合計厚さが10μm~5mmであることを特徴とする人工関節部材。前記金属基材が、チタン、チタン合金、コバルト-クロム合金、あるいはステンレスからなる請求項1に記載の人工関節部材。前記表面層が0.5以下の気孔率、1000以上のビッカース硬度を有する請求項1に記載の人工関節部材。金属基材を準備し、その金属基材の表面をアルミニウム及びジルコニウムのうちから選ばれる1種以上の成分からなる粉末で被覆し、真空もしくは不活性ガス中で加熱した後、被覆部分の少なくとも表面を酸化させることを特徴とする人工関節部材の製造方法。前記粉末で被覆する手段が、コールドスプレーである請求項4に記載の方法。前記表面を酸化させる手段が、酸素を含む雰囲気中における加熱である請求項4に記載の方法。前記粉末がアルミニウムからなり、前記真空もしくは不活性ガス中での加熱の温度が600°C以上1000°C以下である請求項4に記載の方法。前記粉末がジルコニウムからなり、前記真空もしくは不活性ガス中での加熱の温度が700°C以上1100°C以下である請求項4に記載の方法。前記酸素を含む雰囲気中での加熱の温度が600°C以上1200°C以下である請求項6に記載の方法。しかし、特許文献1、2に記載の方法で得られる部材は、基材のTi-Al金属間化合物が、脆く、低強度である。非特許文献1に記載の方法で得られる部材は、表面の酸化膜の厚さが薄く、更に基材のZr-Nb合金自体の強度が低い。特許文献3、4及び非特許文献2に記載の方法で得られる部材は、溶射時に基材の酸化劣化を生じるうえ、表面のアルミナ膜に熱応力を残存させることから、アルミナ膜の密着性に欠ける。特許文献5、6及び非特許文献3に記載の方法は、いずれも気相で膜形成を行うため、医療分野からの要請に見合う厚い膜の形成には不向きである。それ故、この発明の課題は、高強度の金属基材と、その表面に形成されて緻密で高い硬度の表面層とが強固に結合することにより、人工関節の摺動部に適した部材を提供することにある。その課題を解決するために、この発明の人工関節部材は、金属基材と、その金属基材の表面に連続し、主として金属基材中の金属成分とアルミニウム及びジルコニウムのうちから選ばれる1種以上の成分との金属間化合物からなる中間層と、その中間層の上に連続し、実質的にアルミナ及びジルコニアのうちから選ばれる1種以上の酸化物からなる緻密な表面層とを備え、前記中間層と表面層との合計厚さが10μm~5mmであることを特徴とする。アルミナやジルコニアは、生体に害を及ぼさず、既に人工関節の摺動部材として臨床応用されており、優れた耐摩耗性を示す実績もある。この発明の人工関節部材によれば、表面層がアルミナ及びジルコニアのうちから選ばれる1種以上の酸化物からなるので、優れた耐摩耗性を示す。しかも表面層が主として金属基材中の金属成分とアルミニウム及びジルコニウムのうちから選ばれる1種以上の成分との金属間化合物からなる中間層を介して基材と接合しているので、基材との高い密着性を示す。尚、前記中間層と表面層との合計厚さが10μmに満たない場合は、摺動部で使用する過程において、摩耗により長期に機能を維持することが難しく、5mmを超えると緻密な膜を得ることが困難になる。この発明の人工関節部材を製造する適切な方法は、金属基材を準備し、その金属基材の表面をアルミニウム及びジルコニウムのうちから選ばれる1種以上の成分からなる粉末で被覆し、真空もしくは不活性ガス中で加熱した後、被覆部分の少なくとも表面を酸化させることを特徴とする。この方法では、金属基材の表面をアルミニウム及びジルコニウムのうちから選ばれる1種以上の成分からなる粉末で被覆し、真空もしくは不活性ガス中で加熱することにより、金属基材と粉末とが酸化することなく界面で反応し、双方の成分からなる中間層が金属基材に連続して形成される。次いで、被覆部分の少なくとも表面を酸化させることにより、アルミナ及びジルコニアのうちから選ばれる1種以上の酸化物からなる表面層が中間層に連続して形成される。得られる中間層は、金属基材に近いほど金属基材中の成分比率が高く、表面層に近いほどアルミニウム及び/又はジルコニウムの成分比率の高い傾斜組成を有し、基材と表面層の双方に強固に結合している。中間層及び表面層の合計厚さは、被覆する粉末の量で制御可能であり、粉末層の厚さとほぼ同等である。また、各層の厚さの比率は、酸化前の加熱時間及び酸化時間によって制御可能である。前記金属基材が、チタン、チタン合金、コバルト-クロム合金、あるいはステンレスであることが望ましい。これらの部材は、ある程度の強度を有し、生体環境下で使用された実績を有しているからである。前記表面層は、0.5以下の気孔率、1000以上のビッカース硬度を有することが望ましい。気孔率が0.5を超えると、気孔の一部が表面にも存在して平滑性が失われるため、摩耗が促進される。ビッカース硬度が1000に満たないときも、摩耗が促進される。金属基材の表面を前記金属粉末で被覆する手段としては、コールドスプレー法が挙げられる。コールドスプレー法では、粉末を不活性ガスとともに超音速で基材に衝突させるので、粉末が酸化することなく基材上で塑性変形する。このため金属基材の表面が湾曲していても粉末を所望の厚さで緻密に堆積させることができる。真空装置を必要とせず、基材の酸化劣化や熱変質を生じることがなく、熱応力も残留しない。粉末で被覆された金属基材を加熱する雰囲気の温度は、粉末がアルミニウムからなるときは600°C以上1000°C以下、粉末がジルコニウムからなるときは700°C以上1100°C以下であることが望ましい。温度が低いと、金属基材と前記粉末とが反応しない。温度が高すぎると、反応層が深部まで拡散してしまい、後工程で前記表面層を構成する金属アルミニウムやジルコニウムを最表面に留めることができない。被覆部分の少なくとも表面を酸化させる手段としては、酸素を含む雰囲気中で加熱する、酸素が多めのガスバーナーで加熱するなどの方法が挙げられる。そのときの表面温度は600°C以上1200°C以下であることが望ましい。これにより、酸素が表面のアルミニウム又はジルコニウムと反応してアルミナ又はジルコニアからなる表面層が形成される。酸素を含まない雰囲気では酸化が進まないが、酸素が過剰にあると基材の酸化も並行して進み、基材の強度低下につながる。温度が低いと、表面酸化が進行しない。温度が高すぎると、基材の酸化も並行して進み、基材の強度低下につながる。以上のように、この発明の人工関節部材は、金属基材の表面にアルミナ及びジルコニアのうちから選ばれる1種以上の酸化物からなる表面層を有することから、摺動部ではアルミナまたはジルコニアの優れた耐摩耗性を示す。一方、基材が金属であるから、高い破壊靱性を示す。このため、人工関節の摺動部に適用された場合、摩耗粉が少量しか発生せず、且つ割れやかけを生じることもなく、長期間、人工関節部材として機能することができる。-実施形態1-Ti-6Al-2Nb-1Ta合金からなり滑らかな曲面を有する基材を研磨し、アセトン、2-プロパノール、超純水で順に各30分間超音波洗浄し、室温で乾燥する。この基材に平均粒径5~15μmの純アルミニウム粉末を次の条件でコールドスプレーすることにより、粉末を所定の厚さに堆積させる。[コールドスプレー条件]作動ガス:窒素、ヘリウム、またはそれらの混合作動ガスの温度:300~800°Cガス流量:100~4000L/分温度と圧力に依存する。ガス圧力:0.5~5MPaスプレーガンの速度:50~200mm/sスプレーガンと基材の距離:20~40mm粒体供給量:10~200g/分その後、アルゴン雰囲気中800°Cで2~5時間加熱する。これによりアルミニウムがチタンと反応し、TiAl3などの金属間化合物からなる中間層が形成される。化合物種についてはTF-XRDなどにより、同定することができ、表面および断面微細構造についてはSEMなどにより観察することができる。また、各元素の含有比はEDXで元素分析することで求めることができる。次に、大気中800~900°Cで3~10時間保持する。これにより、チタンと反応せずに表面に存在するアルミニウムおよび前記TiAl3などの金属間化合物が酸化されてα一A1203からなる表面層が形成され、人工関節部材が得られる。表面が実質的にα一A1203からなることは、表面をTF-XRD及びEDXで分析することにより同定される。また、表面層の緻密さの程度は、走査型電子顕微鏡で観察することができる。-実施形態2-純アルミニウム粉末に代えて平均粒径5~15μmの純ジルコニウム粉末を用いることと、アルゴン雰囲気中での加熱温度を1000°Cとすること以外は、実施形態1と同様にして人工関節部材を製造することができる。